(57)【要約】【課題】含放射性物質廃棄物を収容したフレコンを仮置き場から中間貯蔵施設に輸送する際、または仮置き場から他の場所に移動する際、フレコンを損傷させないように保護し、また、輸送途中でフレコンから流出する内容物の飛散および漏れ出しとフレコンに対する遮水性を有する放射線遮蔽性を有する弾性体シートおよびこの弾性体シートを用いたモッコを提供する。【解決手段】弾性体シート１は、所定の形状を有する網状体、布またはシートの周辺に吊り上げ用ベルトが取り付けられて物品を引き上げて移動させるためのモッコに使用される遮水性のゴムシート２であって、この弾性体シートは、放射線吸収剤が配合された弾性体のシートであり、周辺部にモッコ本体の吊り上げ用ベルトと係合する係合孔４を有する。【選択図】図１
2016151415.tif 000002
【特許請求の範囲】
【請求項１】
所定の形状を有する網状体、布またはシートの周辺に吊り上げ用ベルトが取り付けられて、物品を引き上げて移動させるためのモッコに使用される遮水性の弾性体シートであって、
前記弾性体シートは、放射線吸収剤が配合された弾性体のシートであり、該シートの周辺部に前記吊り上げ用ベルトと係合する係合孔を有することを特徴とする弾性体シート。
【請求項２】
前記放射線吸収剤が配合された弾性体のシートは、補強用繊維シートとの積層体であることを特徴とする請求項１記載の弾性体シート。
【請求項３】
前記放射線吸収剤が硫酸バリウム、タングステン、およびタングステン化合物から選ばれた少なくとも１つであることを特徴とする請求項１または請求項２記載の弾性体シート。
【請求項４】
前記弾性体のシートがエチレンプロピレンゴムの加硫シートであることを特徴とする請求項１から請求項３までのいずれか１項記載の弾性体シート。
【請求項５】
所定の形状を有する網状体、布またはシートの周辺に吊り上げ用ベルトが取り付けられて物品を引き上げて移動させるためのモッコ本体と、前記網状体、布またはシートの表面および裏面の少なくとも一面に取り付けられる弾性体シートとを備えてなる弾性体シート付きモッコであって、
前記弾性体シートが請求項１から請求項４までのいずれか１項記載の弾性体シートであることを特徴とする弾性体シート付きモッコ。
【請求項６】
前記弾性体シートに、放射性物質吸着剤が含浸されている布シートおよび水吸収・保水不織布シートから選ばれる少なくとも１つの補助シートが積層されることを特徴とする請求項５記載の弾性体シート付きモッコ。
【請求項７】
前記放射性物質吸着剤がフェロシアン化物を構成要素の一部に有する化合物であることを特徴とする請求項６記載の弾性体シート付きモッコ。
【請求項８】
前記網状体、布またはシートの平面視表面積よりも前記弾性体シートの平面視表面積が大きいことを特徴とする請求項５記載の弾性体シート付きモッコ。
【請求項９】
前記モッコ本体を構成する前記網状体、布またはシートが平面視四角形であり、前記吊り上げ用ベルトが平面視四角形の４つの頂点に取り付けられ、前記弾性体シートが平面視四角形であり、前記係合孔が平面視四角形の４つの辺に形成され、前記吊り上げ用ベルトが前記係合孔に挿通されることを特徴とする請求項５から請求項８までのいずれか１項記載の弾性体シート付きモッコ。
【発明の詳細な説明】
【技術分野】
【０００１】
本発明は弾性体シートおよびこの弾性体シート付きモッコに関し、特に放射線遮蔽性を有する弾性体シートおよびこの弾性体シートを用いたモッコに関する。
【背景技術】
【０００２】
２０１１年３月１１日に発生した東北地方太平洋沖地震に伴う福島第一原子力発電所の事故により放出された放射性物質を含む含放射性物質廃棄物はフレキシブルコンテナバック（以下、フレコンという）等に収容されて仮置きされている。含放射性物質廃棄物は、除染作業に伴い発生する廃棄物であり、建築物の周囲又は近隣における地表面の除去土壌、道路、側溝、水溜まり、河川などから採取された廃棄物、周辺の草木等を含んでいる。これら仮置きされている含放射性物質廃棄物保管数は、除染特別地域（環境省直轄）の仮置き場１８６箇所、保管数２，０５７，１０３袋（約２，０００千ｍ3）、福島市や郡山市など除染特別地域以外の福島県内の仮置き場８２２箇所（学校を除く）、保管数約３，０５６千袋（約３，０００千ｍ3）、併せて福島県内には仮置き場１，０３８箇所、保管数約５，０００千袋（約５，０００千ｍ3）に達する（数値は２０１４年９月３０日現在）。
今後、除染範囲が広がり全体の推定量は放射能濃度が１０万Ｂｑ／ｋｇを超える指定廃棄物も含め、福島県内４３市町村から、減容化前で約１８，７００千ｍ3〜２８，１５０千ｍ3（約１８，７００千袋〜２８，１５０千袋）と環境省は推計している。
【０００３】
含放射性物質廃棄物を収容したフレコンは、最終処分されるまでの間、中間貯蔵施設に保管されることになるが、フレコンを仮置き場から中間貯蔵施設に輸送する際にフレコンを損傷させることなく保護する必要がある。また、仮置き場に保管されているフレコン自身も、収容されている、草木等から芽がでたり、岩石等で損傷を受けたりして、内容物が露出、脱落、漏出する恐れのある場合があり、環境省の「中間貯蔵施設への除去土壌等の輸送に係る基本計画（平成２６年１１月策定）」及び「中間貯蔵施設への除去土壌等の輸送に係るＨ２６〜Ｈ２７年度実施計画（パイロット輸送  平成２７年１月２８日策定）」には置き場から移動させる場合、住民の安全確保と環境影響等の抑制が記されている。
【０００４】
含放射性物質廃棄物を収容したフレコンは、運搬車への積み込みの際や輸送途中に破損する事の無いように適切な措置を講ずる、具体的にはフレコン自身が損傷を受けている場合や劣化が懸念される場合は積み込み前に破損の有無や耐久性を確認し、補修、詰め替え等行なう必要があり、底抜けしないよう、通常モッコを用いて移動させる。モッコは縄を網のように四角形に編んで、四隅に綱をつけて担ぎ上げ、石ころや土砂などを運ぶための古くからある運搬具である。
【０００５】
モッコに関する従来例として、モッコ本体に形成された方形の網目を連綴する材質がゴムのベルト体を編成してなるモッコが知られている（特許文献１）。また、親ワイヤロープで形成された角形格子枠内に子ワイヤロープが縦横に格子状に編織されて網状体を形成し、該格子状交差部で、一方のロープが他方のロープの撚り合せ内を貫通して締め付けられ子ロープの親ロープ枠折り返し端部は子ロープに撚り合わされかつ４角隅には親ロープと一体に吊り環が形成され前記格子網を形成する枠部，格子網部及び吊り環取り付け部が弾性を有する高分子材料で包被されてなる包被モッコが知られている（特許文献２）。
【０００６】
弾性体シートを用いた放射線遮蔽材としては、加硫ゴム中にタングステン、Ｗ合金、Ｗ化合物、ＷＣ、Ｍｏ、Ｍｏ合金、Ｍｏ化合物を配合した高密度複合材料が知られている（特許文献３）。
また、硫酸バリウムおよび／または鉄含有物からなり、平均粒子径が０．０１〜５０μｍの範囲である粉末状遮蔽材料を、熱可塑性樹脂および／または熱可塑性エラストマーからなるバインダー中に均一に分散させ成形した柔軟なシート状ないし板状を呈し、粉末状遮蔽材料の含有率が４０〜９５ｗｔ％であり、１枚当たりの放射線の遮蔽率が空間線量率の低減率にて０．３〜５０％である放射線遮蔽材が知られている（特許文献４）。
【０００７】
しかしながら、従来のモッコは遮水性がなく、含放射性物質廃棄物を収容したフレコンの移動には使用できないという問題がある。
また、弾性体シートを用いた放射線遮蔽材は、市販モッコと併用することが考慮されておらず、フレコンの移動に際して取扱いが容易ではない。
【先行技術文献】
【特許文献】
【０００８】
【特許文献１】実開平１−１２８５６７号公報
【特許文献２】実公平６−１７７４１号公報
【特許文献３】国際公開  ＷＯ２００３／０２９３４３号公報
【特許文献４】特開２０１３−１８１７９３号公報
【発明の概要】
【発明が解決しようとする課題】
【０００９】
本発明は、このような問題に対処するためになされたもので、含放射性物質廃棄物を収容したフレコンを仮置き場から中間貯蔵施設に輸送する際、または仮置き場から他の場所に移動する際、フレコンを損傷させないように保護し、また、輸送途中でフレコンから流出する内容物の飛散および漏れ出しとフレコンに対する遮水性および放射線遮蔽性を有する弾性体シートおよびこの弾性体シートを用いたモッコの提供を目的とする。
【課題を解決するための手段】
【００１０】
本発明の弾性体シートは、所定の形状を有する網状体、布またはシートの周辺に吊り上げ用ベルトが取り付けられて、物品を引き上げて移動させるためのモッコに使用される遮水性の弾性体シートであって、この弾性体シートは、放射線吸収剤が配合された弾性体のシートであり、該シートの周辺部にモッコ本体の吊り上げ用ベルトと係合する係合孔を有することを特徴とする。
また、放射線吸収剤が配合された弾性体のシートは、補強用繊維シートとの積層体であることを特徴とする。
また、上記放射線吸収剤が硫酸バリウム、タングステン、およびタングステン化合物から選ばれた少なくとも１つであることを特徴とする。
また、上記弾性体のシートがエチレンプロピレンゴムの加硫シートであることを特徴とする。
【００１１】
本発明の弾性体シート付きモッコは、所定の形状を有する網状体、布またはシートの周辺に吊り上げ用ベルトが取り付けられて物品を引き上げて移動させるためのモッコ本体と、上記網状体、布またはシートの表面および裏面の少なくとも一面に取り付けられる上記本発明の弾性体シートとを備えてなる弾性体シート付きモッコであることを特徴とする。
本発明のモッコは、上記弾性体シートに、放射性物質吸着剤が含浸されている布シートおよび水吸収・保水不織布シートから選ばれる少なくとも１つの補助シートが積層されることを特徴とする。特に上記放射性物質吸着剤がフェロシアン化物を構成要素の一部に有する化合物であることを特徴とする。
【００１２】
本発明のモッコは、上記所定の形状を有する網状体、布またはシートの平面視表面積よりも上記弾性体シートの平面視表面積が大きいことを特徴とする。
また、上記モッコ本体を構成する網状体、布またはシートが平面視四角形であり、上記モッコ本体を構成する吊り上げ用ベルトが平面視四角形の４つの頂点に取り付けられ、上記弾性体シートが平面視四角形であり、弾性体シートに設けられている係合孔が平面視四角形の４つの辺に形成され、上記吊り上げ用ベルトが上記係合孔に挿通されることを特徴とする。
【発明の効果】
【００１３】
本発明の弾性体シートは、放射線吸収剤が配合された弾性体のシートであるので、モッコの網状体、布またはシートに取り付けて使用することにより、含放射性物質廃棄物を収容したフレコンの輸送または移動に際して、フレコンを損傷させないように保護し、また、輸送途中でフレコンから流出する内容物の飛散および漏れ出しと雨天時にフレコンへの雨水の侵入を防ぐことができる。
【図面の簡単な説明】
【００１４】
【図１】弾性体シートの平面図である。
【図２】弾性体シート１の断面図である。
【図３】弾性体シートを取り付けたモッコの一例を示す図である。
【図４】モッコを吊り上げて移動時の状態を示す図である。
【発明を実施するための形態】
【００１５】
弾性体シートは、放射線吸収剤が配合されたゴムシートである。弾性体シートの一例を図１に示す。図１は弾性体シートの平面図である。
弾性体シート１は、平面視四角形のゴムシート２であり、４つの頂角に係合孔３が、４つの辺に係合孔４がそれぞれ設けられている。係合孔４は辺の中央部であって辺の長さ方向に、モッコ本体に取り付けられている吊り上げ用ベルトが自在に係合できる裕度を有して形成されている。係合孔３は吊り上げ用ベルトと係合する係合孔として使用してもよく、また、係合孔４をモッコ本体との係合に用いた場合にモッコに吊り上げられるフレコンを包被するための封止用孔としても使用できる。
【００１６】
弾性体シート１の断面図を図２に示す。図２はゴムシートのＡ−Ａ拡大断面図である。
ゴムシート２は、補強用繊維シート５との積層体であることが好ましい。積層の方法としては、接着剤による方法、ゴムシートの加硫時に同時加硫することで接着させる方法等がある。また補強用繊維シート５の積層箇所は断面図２に示すゴムシート２の表面、裏面、内部であってもよい。補強用繊維シート５はゴムシートの層間に同時加硫によりシート内部に積層することが好ましい。
また、ゴムシート２が後述するモッコ本体６と接する面には、滑り止め加工として、化学的粗面化処理、機械的粗面化処理、コロナ放電処理、布目付け処理等を施すことが好ましい。
【００１７】
放射線吸収剤が配合されてシートとなる遮水性のある弾性体は、ゴムシート、熱可塑性エラストマーシート等を使用できる。
ゴムシートとしては、天然ゴム（ＮＲ）系、イソプレンゴム（ＩＲ）系、スチレンブタジエンゴム（ＳＢＲ）系、ブタジエンゴム（ＢＲ）系、クロロプレンゴム（ＣＲ）系、ニトリルゴム（ＮＢＲ）系、ブチルゴム（ＩＩＲ）系、エチレンプロピレンゴム（ＥＰＤＭ）系、シリコーンゴム（ＶＭＱ、ＦＶＭＱ）系、アクリルゴム（ＡＣＭ）系、クロロスルホン化ポリエチレンゴム（ＣＳＭ）系、フッ素ゴム（ＦＫＭ、ＦＥＰＭ、ＦＥＫＭ）系、水素化ニトリルゴム（ＨＮＢＲ）系、エピクロルヒドリンゴム（ＣＯ、ＥＣＯ）系等のシートが挙げられる。
熱可塑性エラストマーシートとしては、オレフィン系熱可塑性エラストマー、ポリウレタンエラストマーシート等が挙げられる。
【００１８】
上記ゴムシートのなかでエチレンプロピレンゴム（ＥＰＤＭ）系、クロロプレンゴム（ＣＲ）系、ニトリルゴム（ＮＢＲ）系、ブチルゴム（ＩＩＲ）系、シリコーンゴム（ＶＭＱ、ＦＶＭＱ）系、スチレンブタジエンゴム（ＳＢＲ）系が好ましく、特に耐候性、耐放射線性に優れているエチレンプロピレンゴム（ＥＰＤＭ）系ゴムシートが好ましい。また、これらのゴムのブレンド系でもよい。
【００１９】
エチレンプロピレンゴムは、エチレンとプロピレンとの共重合体であるエチレン−プロピレンゴムに、少量の第３成分を導入し、主鎖中に二重結合をもたせたゴムである。第３成分の例としては、エチリデンノルボルネン、１，４−ヘキサジエン、ジシクロペンタジエン、５−メチレン−２−ノルボルネン、ジシクロオクタジエン、５−エチリデン−２−ノルボルネンなどのジエン類が挙げられる。
ＥＰＤＭの市販品としては、三井化学工業社製の商品名：三井ＥＰＴ系、住友化学工業社製の商品名：エスプレン系、ＪＳＲ社製の商品名：ＪＳＲ ＥＰ系、ＬＡＮＸＥＳＳ社製の商品名：ケルタン系、デュポン社製の商品名：ノーデル（ＮＯＲＤＥＬ）系、コポリマー・ラバー・アンド・ケミカル・コーポレーション社製の商品名：Ｅｐｓｙｎ系、ポリサー・ラバー・コーポレーション社製の商品名：ＰＯＬＹＳＡＲ系などが挙げられる。
【００２０】
ゴムシート２には放射線吸収剤が配合される。放射線吸収剤としては、硫酸バリウム、炭酸バリウム等のバリウム化合物、塩化鉄（III）、ふっ化鉄（III）、硫酸鉄（III）、硝酸鉄（III）、りん酸鉄（III）、酸化鉄（III）、鉄（IV）酸塩、鉄(Ｖ）酸塩、ぎ酸鉄（III）、酢酸鉄（III）、プロピオン酸鉄（III）、アクリル酸鉄（III）、しゅう酸鉄（III）、クエン酸鉄（III）、グルコン酸鉄（III）、２−エチルヘキサン酸鉄（III）、乳酸鉄（III）、ナフテン酸鉄（III）、ジカルボン酸のフマル酸鉄（III）、マレイン酸鉄（III）、ポリカルボン酸のポリアクリル酸鉄（III）、エノールのＬ−アスコルビン酸鉄（III）、エリソルビン酸鉄（III）などの鉄化合物、タングステン、モリブデン等の重金属、それらの合金、それらの化合物が挙げられる。
【００２１】
上記放射線吸収剤としては、硫酸バリウム、タングステン、およびタングステン化合物から選ばれた少なくとも１つであることがゴムシートに配合・混練しやすく、放射線の透過量を抑制できるために好ましい。
【００２２】
放射線吸収剤は平均粒子径が０．０１〜１００μｍの粉末として配合することが好ましい。また、配合量はゴム１００質量部に対して、１０〜１０００質量部配合することが好ましく、より好ましくは１００〜５００質量部である。１０質量部未満であると、放射線遮蔽効果が少なくなり、１０００質量部を超えるとゴムシートとしての機械的性質が劣る。
【００２３】
エチレンプロピレンゴムは、放射線吸収剤とともに充填剤、補強剤、軟化剤、架橋剤、共架橋剤、老化防止剤を配合することが好ましい。
充填剤としては、炭酸カルシウム、クレー、タルクなどが挙げられる。配合割合は、生ゴム１００質量部に対して、充填剤が０〜１００質量部である。１００質量部を超えるとゴム強度の低下が大きく耐久性が低下する。
【００２４】
補強剤としては、各種カーボンブラック、シリカなどのホワイトカーボンなどが挙げられる。配合割合は、生ゴム１００質量部に対して、補強剤が１０〜１５０質量部である。１０質量部未満では機械的強度が小さく、１５０質量部を超えるとゴムの伸びが小さくなり耐久性が低下する。
【００２５】
軟化剤としては、ナフテン系プロセスオイル、パラフィン系プロセスオイル、水素化プロセスオイル、半合成プロセスオイルなどのプロセスオイルが挙げられる。配合割合は、生ゴム１００質量部に対して、軟化剤が０〜９０質量部である。９０質量部を超えると、軟化剤がブリードアウトして、シート表面を汚染する。
【００２６】
架橋剤としては、硫黄、有機化酸化物が挙げられる。配合割合は、生ゴム１００質量部に対して、架橋剤が０．５〜１０質量部である。０．５質量部未満では、架橋が不充分で強度不足となり、１０質量部を超えると、伸びが小さくなり耐久性が低下する。
有機過酸化物としては、例えば、２，５‐ジメチル‐２，５‐ジ‐ｔ‐ブチル‐パーオキシヘキサン‐３、ジ‐ｔ‐ブチルパーオキサイド、２，５‐ジメチル‐２，５‐ジ‐ｔ‐ブチル‐パーオキシヘキサン、ｔ‐ブチルクミルパーオキサイド、１，３‐ビス（ｔ−ブチルパーオキシ‐イソプロピル）ベンゼン、ジクミルパーオキサイド、４，４‐ジ‐ｔ‐ブチルパーオキシ‐ブチルバレレート、２，２‐ジ‐ｔ‐ブチルパーオキシ‐ブタン、１，１‐ジ‐ｔ‐ブチルパーオキシ‐３，３，５−トリメチルシクロヘキサンや、ジ‐ベンゾイルパーオキサイド、ビス（ｏ−メチルベンゾイル）パーオキサイド、ビス（ｐ−メチルベンゾイル）パーオキサイドなどが挙げられる。
【００２７】
上記有機化酸化物による架橋効率を向上させる目的で、公知の共架橋剤を併用してもよい。共架橋剤としては、例えば、硫黄、ＴＡＩＣ（トリアリルイソシアヌレート）、ＴＡＣ（トリアリルシアヌレート）、トリメチロールプロパントリメタクリレート、ビスマレイミド、キノンジオキシムなどが挙げられる。
また、硫黄加硫の架橋効率を向上させる目的で、公知の加硫促進剤、加硫促進助剤を配合できる。
【００２８】
老化防止剤は、公知の老化防止剤が使用できる。アミン系老化防止剤や、フェノール系老化防止剤、硫黄系老化防止剤等が例示できる。
【００２９】
上記放射線吸収剤が配合されたゴム材料に、上記配合剤を、２本ロール、バンバリーミキサー、ドウミキサー（ニーダー）、インターミックス、インターナルミキサなどのゴム練り機を用いて適当な温度下で数分〜数十分配合・混練する。
混練にて調節された加硫可能な未架橋のＥＰＤＭ組成物は、押出成形機、カレンダーロール、プレス、インジェクション成形機、トランスファー成形機など種々の成形法より成形され、成形と同時に、または成形後に成型物を加硫槽内に導入して、加硫することで目的とする架橋ＥＰＤＭシートを得る。なお、成形に際しては、金型を用いてもよいし、用いないで連続加硫することもできる。
補強用繊維シートと積層する場合は、金型を用いて上記シートと同時加硫することが好ましい。
【００３０】
補強用繊維シート５は機械的強度に優れた繊維を用いて織布にしたものが好ましく、機械的強度に優れた繊維を用いた織布としては、高張力ポリエステル織布、芳香族ポリアミド繊維を用いた織布、炭素繊維を用いた織布等が挙げられる。補強用繊維シートは、放射線吸収剤が配合されたゴムシートの層間に積層することが好ましい。補強用繊維シートとしては強力ナイロン織布（綾羽工業社製）、高張力ナイロン織布Ｎ８４３０（土井織布社製）が例示できる。
【００３１】
補強用繊維シート５等と積層されたゴムシートの合計厚さは、２〜５ｍｍの厚さが好ましい。２ｍｍ以下であると、耐放射線性、遮水性などが十分でなくなり、５ｍｍを超えるとフレコンの包み込み性などが悪くなる。
【００３２】
弾性体シートを取り付けたモッコの一例を図３に示す。図３（ａ）はモッコ本体の平面図、図３（ｂ）は取り付けられるゴムシートの平面図、図３（ｃ）は弾性体シートが取り付けられたモッコの平面図である。
モッコ本体６は、所定の形状を有する網状体、布またはシート７の周りに吊り上げ用ベルト８が取り付けられ、物品を引き上げて移動させるための運搬具である。所定の形状とは広げた状態で多角形であり、四角形が好ましく、特に正四角形が好ましい。吊り上げ用ベルト８は四角形の４つの頂角に取り付けられ、その先端部には取付け環８ａが設けられている。
【００３３】
内容積約１ｍ3のフレコンを安全に運搬するためには、四角形の一辺が１〜３ｍ、吊荷重が１〜３ｔのモッコであることが好ましい。
網状体が金属ワイヤーまたは高強度繊維糸からなるワイヤーモッコ、機械的強度の優れた布からなる布モッコが好ましく、吊荷重が２ｔ前後の場合は合成樹脂シートからなるシートモッコであっても使用できる。
ワイヤーモッコは網状体の四角形の４つの頂角に吊り上げ用ベルトが取り付け環を介して取り付けられており、吊り上げ用ベルトの取り付け方法によりマスク型、４点吊り型、マスクリング型などがあり、吊荷重が１〜３ｔのワイヤーモッコであれば何れも使用できる。網状体の大きさとしては一辺の長さが２〜６ｍの正方形であることが好ましい。また、網目の大きさとしては１０ｃｍ〜２０ｃｍ角であることが好ましい。
布モッコは、高強力糸を特殊ミシンで縫製した布を用いたモッコであり、吊荷重が２〜５ｔである。
シートモッコは、ポリプロピレンシートなどのプラスチックシートを用いたモッコであり、吊荷重は１〜２ｔである。
【００３４】
弾性体シート付きモッコ１０は、図３（ｃ）に示すように、モッコ本体６を地上に載置して、その上にゴムシート２を重ねる。ゴムシート２の表面には、必要に応じて補助シート９を積層する。モッコ本体６の４本の吊り上げ用ベルト８をゴムシート２の裏面から４つの係合孔４に挿通することで、モッコ本体の網状体、布またはシート７とゴムシート２とは、相互の平面視四角形が４５度の角度回転したクロス配置とされる。本発明はクロス配置とすることが好ましい。クロス配置とすることにより、モッコとゴムシートとのズレを抑制でき、モッコを吊り上げたときにゴムシートの４つの頂角を含む上部が徐々に閉じて安定的にフレコンの封止ができる。また、４つの頂角にある係合孔３同士を結束紐等を用いて結束することにより容易に封止できる。クロス配置する場合はゴムシートの平面視表面積がモッコ本体の網状体、布またはシートの平面視表面積より大きくなる。なお、モッコとフレコンとの大きさによっては、ゴムシートの４つの頂角にある係合孔３と吊り上げ用ベルト８とを係合することができる。この場合、相互の平面視四角形がクロス配置ではなくなる。
【００３５】
補助シート９は、放射性物質吸着剤が含浸されている布シートおよび水吸収・保水不織布シートから選ばれる少なくとも１つのシートである。
放射性物質吸着剤が含浸されている布シートは、織布または不織布に放射性物質吸着剤を含浸・固定した布シートである。織布または不織布としては、ポリエステル製長繊維不織布（東洋紡株式会社商品名「コスモフレッシュ」）が好ましい。
原子炉から放出される放射性物質の中で、ウラン２３５の核分裂などによって生成し、半減期が約３０年であるセシウム１３７、同じく半減期が約２年のセシウム１３４は、水や土壌においては、１価の陽イオンであるセシウムイオンとして存在しているものと考えられ、長期の放射能汚染の主因になると考えられている。このため、含放射性物質廃棄物を収容したフレコンから漏出する汚染水を完全に遮蔽するとともに、漏出汚染水からセシウムイオンを吸着除去する必要がある。
【００３６】
放射性物質吸着剤としては、フェロシアン化物を構成要素の一部に有する化合物、ゼオライト等が挙げられる。これらの中で、特にセシウムイオンを吸着する能力が高いフェロシアン化物を構成要素の一部に有する化合物が好ましい。フェロシアン化物を構成要素の一部に有する化合物としては、例えば、フェロシアン化鉄、フェロシアン化カリウム、フェロシアン化アンモニウム等のフェロシアン化物を構成要素の一部に有するものが好ましく、特にプルシアンブルーが好ましい。プルシアンブルーは、ＦｅIII4[ＦｅII（ＣＮ）6]3の組成式で表されるヘキサシアノ鉄（II）鉄（III）塩であり、紺青としても知られている。
【００３７】
フェロシアン化物を含浸できる布シートとしては、織布、編物、不織布、レース等が挙げられ、布シートの製造に用いられる繊維としては、ポリエチレンテレフタレート繊維、ポリトリメチレンテレフタレート繊維、ポリ乳酸繊維等のポリエステル繊維；ポリアリレート繊維；ナイロン６、ナイロン６６などの脂肪族ポリアミド繊維；アラミド繊維等の芳香族ポリアミド繊維；ポリベンズイミダゾール繊維、ポリイミド繊維などの耐熱性繊維；アクリル繊維；ポリプロピレン繊維、ポリエチレン繊維等のポリオレフィン繊維；ポリウレタン繊維等の合成繊維；ガラス繊維；金属を細く伸ばした金属繊維；綿、麻等の天然繊維；レーヨン等の再生繊維；アセテート繊維等の半合成繊維等が挙げられる。
【００３８】
布シートにフェロシアン化物等を含浸して固定化することで、放射性物質吸着剤が含浸されている布シートが得られる。含浸・固定化する方法は、布シートをフェロシアン化物で染色する方法でもよく、また、水溶性のヘキサシアノ鉄（II）酸塩を布シートに付着させた後、過剰の鉄（III）塩水溶液に浸すことで難溶性ヘキサシアノ鉄（II）鉄（III）塩とする方法でもよい。
【００３９】
補助シート９としては、放射性物質吸着剤が含浸されている布シート以外に、水吸収・保水不織布シートであってもよい。水吸収・保水不織布シートとしては、多量の水を吸水してゲル化し、その水を保持する機能を有した高分子材料のシートであることが好ましく、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系のシートが挙げられる。
補助シート９は、放射性物質吸着剤が含浸されている布シート単独、水吸収・保水不織布シート単独、または放射性物質吸着剤が含浸されている布シートおよび水吸収・保水不織布シートが挙げられる。
【００４０】
ゴムシート２と補助シート９との積層方法としては、接着剤による方法、ゴムシートの加硫時に同時加硫することで接着させる方法等がある。補助シート９の積層位置はモッコ本体７とゴムシート２とが接するの反対側であることが好ましい。モッコで移動する際にフレコンが直接接触する面のためである。
【００４１】
弾性体シート１は、遮水性を有し、耐候性に優れフレコンから漏出した放射性物質の飛散や荷こぼれ、液漏れを防ぐことができる。また、放射性物質吸着剤が含浸されている布シートによりセシウムイオンを吸着することができる。このため、仮置きされている含放射性物質廃棄物を収容しているフレコンを移動するために、市販されているモッコに取り付けて使用することができる。また、弾性体シートをモッコ本体とすることができる。
【００４２】
弾性体シート付きモッコとして、含放射性物質廃棄物を収容したフレコンを移動させるときに使用する場合、比較的線量の高い内容物の運搬には、フレコンの周囲に放射線遮蔽シートまたは本発明の弾性体シートをフレコン外周部に巻き付けることで輸送途中のフレコンからの放射線被爆を低減できる。、
【実施例】
【００４３】
実施例１
エチレン含有量が４１質量％、プロピレン含有量が４５質量％、ジエン類としての５−エチリデン−２−ノルボルネン含有量が１４質量％であるエチレンプロビレンゴム１００質量部に、硫酸バリウムを４００質量部、ステアリン酸を１質量部、酸化亜鉛を５質量部、カーボンブラックを１５質量部、プロセスオイルを１０質量部、加硫剤としての硫黄を２．５質量部、加硫促進助剤を２．４質量部配合し、混練したゴム組成物をカレンダーを用いてシート厚さ３ｍｍ、縦の長さ３ｍ、横の長さ３ｍの正方形のシート状に形成した。このシートの各頂角および各辺中央部に図１に示す係合孔３、４を設けた。
【００４４】
実施例２
補強用布シートとして高張力ナイロン織布Ｎ８４３０（土井織布社製）をシート層間に挟み込む以外は実施例１と同様の弾性体シートを製造した。
【００４５】
実施例３
実施例２で得られた弾性体シートと市販の布モッコとを組み合わせて弾性体シート付きモッコとした。市販の布モッコは、荷重２トン、ポリエステル布製、ベルトたすき４点吊りの仕様で、ポリエステル布は縦の長さ２ｍ、横の長さ２ｍの正方形である。この市販の布モッコの中央に弾性体シートを布モッコの頂角と弾性体シートの頂角が角度４５度回転するように敷き、吊り上げ用ベルト８を弾性体シートの裏面から係合孔４に挿通して弾性体シート付きモッコとした。さらに弾性体シートの上にプルシアンブルーが含浸されている不織布（２ｍ×２ｍ）であるポリエステル製長繊維不織布（東洋紡株式会社商品名「コスモフレッシュ」）を敷いた。
【００４６】
上記モッコを用いてフレコンの移動実験を行なった。結果を図４に示す。図４はモッコを吊り上げて移動時の状態を示す図である。フレコン１個の重さは約４５９ｋｇであった。弾性体シート付きモッコを地上に拡げてその上にフレコンを載せて吊り上げ用ベルト８で吊り上げた。ゴムシート２の辺中央部の係合孔４に吊り上げ用ベルト８を挿通することにより、モッコ本体を構成する布シート７とゴムシート２とのズレを抑制できた。また、布シート７とゴムシート２とを角度４５度ずらしているので、すなわち、布シート７の４つの頂角とゴムシート２の辺中央の係合孔４を合わせているので、フレコンをモッコで吊り上げたときにゴムシート２の上部が徐々に閉じて安定的にフレコンを封止することができた。また、このモッコを用いてフレコンを移動させたが弾性体シートが布モッコに密接してずれることはなかった。
【産業上の利用可能性】
【００４７】
本発明の弾性体シートは遮水性であり、フレコンの輸送または移動に際して、フレコンを損傷させないように保護し、また、輸送途中でフレコンから流出する内容物の飛散および漏れ出しと雨天時にフレコンへの雨水の侵入を防ぐことができるので、含放射性物質廃棄物を収容したフレコンを仮置き場から中間貯蔵施設に輸送する際等に極めて有効に利用できる。
【符号の説明】
【００４８】
１  弾性体シート
２  ゴムシート
３、４  係合孔
５  補強用繊維シート
６  モッコ本体
７  網状体、布またはシート
８  吊り上げ用ベルト
９  補助シート
１０  弾性体シート付きモッコ
【図１】
2016151415.tif 000003
【図２】
2016151415.tif 000004
【図３】
2016151415.tif 000005
【図４】
2016151415.tif 000006